(57)【要約】【課題】化粧柄を鮮明に表現することができ、指紋等が目立ちにくいとともに、耐久性にも優れたメラミン化粧材およびこのようなメラミン化粧材を容易に製造することが可能なメラミン化粧材の製造方法を提供すること。【解決手段】本発明のメラミン化粧材は、表面層と基材層とを有するメラミン化粧材であって、前記表面層は、その表面に設けられ、メラミン樹脂および前記メラミン樹脂よりも屈折率の低い低屈折率材料を含む第１層と、前記第１層よりも前記基材側に設けられ、前記メラミン樹脂を含み、かつ、前記低屈折率材料を含まない第２層とを有し、前記第１層は、前記メラミン樹脂で構成された第１の領域と、前記低屈折率材料で構成された第２の領域とを有し、前記低屈折率材料が含ケイ素化合物を含むものであり、前記第１層の厚さが０．０１μｍ以上１００μｍ以下であることを特徴とする。【選択図】図１
2018158587.tif 000002
【特許請求の範囲】
【請求項１】
表面層と基材層とを有するメラミン化粧材であって、
前記表面層は、その表面に設けられ、メラミン樹脂および前記メラミン樹脂よりも屈折率の低い低屈折率材料を含む第１層と、前記第１層よりも前記基材側に設けられ、前記メラミン樹脂を含み、かつ、前記低屈折率材料を含まない第２層とを有し、
前記第１層は、前記メラミン樹脂で構成された第１の領域と、前記低屈折率材料で構成された第２の領域とを有し、
前記低屈折率材料が含ケイ素化合物を含むものであり、
前記第１層の厚さが０．０１μｍ以上１００μｍ以下であることを特徴とするメラミン化粧材。
【請求項２】
平面視した際の、表面における前記第１の領域の占める面積の割合は、５％以上８０％以下である請求項１に記載のメラミン化粧材。
【請求項３】
前記低屈折率材料の屈折率は、１．５０未満である請求項１または２に記載のメラミン化粧材。
【請求項４】
請求項１ないし３のいずれか１項に記載のメラミン化粧材の製造方法であって、
前記メラミン樹脂を含むメラミン樹脂層を形成する工程と、
前記メラミン樹脂層上に、前記低屈折率材料を含む組成物を付与し、前記低屈折率材料を含む低屈折率材料層を形成する工程と、
前記メラミン樹脂層と前記低屈折率材料層とを加熱しながら、各層の内側に向かって加圧し、前記メラミン樹脂を含み、かつ、前記低屈折率材料を含まない第２層と、前記メラミン樹脂と前記低屈折率材料とを含む第１層とを形成する工程と、を有することを特徴とするメラミン化粧材の製造方法。
【発明の詳細な説明】
【技術分野】
【０００１】
本発明は、メラミン化粧材およびメラミン化粧材の製造方法に関するものである。
【背景技術】
【０００２】
メラミン化粧材は、メラミン樹脂を表面層に用いた化粧材であり、メラミン樹脂の特性から、高い表面硬度、耐摩耗性、耐熱性、耐熱水性、耐汚染性、耐煮沸性、耐光性等の耐久性に優れている。一方、メラミン樹脂は屈折率が高いため、メラミン樹脂よりも屈折率の低い樹脂で構成された化粧材と比較して、化粧柄を鮮明に表現できない、指紋が目立ちやすいといった問題があった。
【０００３】
このような問題を解決するために、メラミン樹脂の層の上に、メラミン樹脂よりも低屈折率の材料で構成された層を設けた化粧材が提案されている（例えば、特許文献１参照）。このように、メラミン樹脂の層の上に低屈折率の材料で構成された層を設けることにより、化粧柄を鮮明に表現することができ、また、指紋も目立たなくすることができる。
【０００４】
しかしながら、メラミン樹脂の層の上に低屈折率の材料で構成された層を設けた場合、表面にメラミン樹脂が露出しなくなるため、メラミン樹脂の上述したような特性が得られないといった問題があった。
【先行技術文献】
【特許文献】
【０００５】
【特許文献１】特開２００９−２３３８７８号公報
【発明の概要】
【発明が解決しようとする課題】
【０００６】
本発明の目的は、化粧柄を鮮明に表現することができ、指紋等が目立ちにくいとともに、耐久性にも優れたメラミン化粧材およびこのようなメラミン化粧材を容易に製造することが可能なメラミン化粧材の製造方法を提供することにある。
【課題を解決するための手段】
【０００７】
このような目的は、下記（１）〜（４）の本発明により達成される。
（１）  表面層と基材層とを有するメラミン化粧材であって、
前記表面層は、その表面に設けられ、メラミン樹脂および前記メラミン樹脂よりも屈折率の低い低屈折率材料を含む第１層と、前記第１層よりも前記基材側に設けられ、前記メラミン樹脂を含み、かつ、前記低屈折率材料を含まない第２層とを有し、
前記第１層は、前記メラミン樹脂で構成された第１の領域と、前記低屈折率材料で構成された第２の領域とを有し、
前記低屈折率材料が含ケイ素化合物を含むものであり、
前記第１層の厚さが０．０１μｍ以上１００μｍ以下であることを特徴とするメラミン化粧材。
【０００８】
（２）  平面視した際の、表面における前記第１の領域の占める面積の割合は、５％以上８０％以下である上記（１）に記載のメラミン化粧材。
【０００９】
（３）  前記低屈折率材料の屈折率は、１．５０未満である上記（１）または（２）に記載のメラミン化粧材。
【００１０】
（４）  上記（１）ないし（３）のいずれかに記載のメラミン化粧材の製造方法であって、
前記メラミン樹脂を含むメラミン樹脂層を形成する工程と、
前記メラミン樹脂層上に、前記低屈折率材料を含む組成物を付与し、前記低屈折率材料を含む低屈折率材料層を形成する工程と、
前記メラミン樹脂層と前記低屈折率材料層とを加熱しながら、各層の内側に向かって加圧し、前記メラミン樹脂を含み、かつ、前記低屈折率材料を含まない第２層と、前記メラミン樹脂と前記低屈折率材料とを含む第１層とを形成する工程と、を有することを特徴とするメラミン化粧材の製造方法。
【発明の効果】
【００１１】
本発明によれば、化粧柄を鮮明に表現することができ、指紋等が目立ちにくいとともに、耐久性にも優れたメラミン化粧材を提供することができる。
【００１２】
また、そのようなメラミン化粧材を容易に製造することが可能なメラミン化粧材の製造方法を提供することができる。
【図面の簡単な説明】
【００１３】
【図１】本発明のメラミン化粧材の好適な実施形態を示す断面図である。
【図２】本発明のメラミン化粧材の製造方法の一例を示した工程図である。
【発明を実施するための形態】
【００１４】
以下、本発明について、添付図面に示す好適な実施形態に基づいて詳細に説明する。
《メラミン化粧材》
まず、本発明のメラミン化粧材の好適な実施形態について説明する。
【００１５】
本発明のメラミン化粧材は、建築用の壁面、エレベーターや電車の車両等の内装、机や本棚等の家具等に貼り付けることで、審美性や高級感を付与することができるものである。
【００１６】
図１は、本発明のメラミン化粧材の実施形態を示す断面図である。
図１に示すように、メラミン化粧材１００は、表面層１１と、基材層１２とが積層した積層体で構成されている。
【００１７】
以下、各層について詳細に説明する。
＜１．表面層＞
表面層１１は、意匠性や審美性に寄与する層であり、化粧紙等の表面層基材にメラミン樹脂等の樹脂を含浸させ、乾燥させたものである。
【００１８】
表面層１１は、図１に示すように、メラミン樹脂Ｘと、メラミン樹脂Ｘよりも屈折率の低い低屈折率材料Ｙとを含む第１層１１０と、メラミン樹脂を含み、かつ、低屈折率材料を含まない第２層１２０とを有している。
【００１９】
第１層１１０は、図１に示すように、その表面（意匠面）において、メラミン樹脂Ｘで構成された第１の領域１１１と、低屈折率材料Ｙで構成された第２の領域１１２と、を有している。
【００２０】
このように、本発明のメラミン化粧材は、表面にメラミン樹脂で構成された第１の領域と、メラミン樹脂よりも屈折率の低い低屈折率材料で構成された第２の領域とを有している点に特徴を有している。
【００２１】
ところで、メラミン樹脂は、屈折率が１．６〜１．７と比較的高いため、化粧材表面における反射光が増加する。その結果、化粧材内部への入射光が減少し、化粧柄からの反射光（人が感知する色情報）が減るため、化粧柄を鮮明に表現できないといった問題があった。また、指紋等の原因である油脂成分の屈折率は１．５程度で反射率が低い上、付着した油脂成分の凹凸形状等の原因により、指紋等の汚れが目立つといった問題もあった。
【００２２】
これに対して、本発明のメラミン化粧材は、低屈折率材料で構成された第２の領域を有することにより、化粧柄を鮮明に表現することができる。また、指紋等の汚れが付着した場合であっても、指紋等の汚れを目立たなくすることができる。さらに、メラミン化粧材の表面にはメラミン樹脂が露出している部分（第１の領域）が存在するため、メラミン化粧材は、高い表面硬度、耐摩耗性、耐熱性、耐熱水性、耐汚染性、耐煮沸性、耐光性等の耐久性を効果的に発揮することができる。
【００２３】
平面視した際のメラミン化粧材１００の表面における、メラミン樹脂Ｘで構成された第１の領域１１１の占める面積の割合は、５％以上８０％以下であるのが好ましく、５％以上７０％以下であるのがより好ましい。これにより、メラミン樹脂の特性を発揮させつつ、低屈折率材料の特性をより効果的に発揮させることができる。
【００２４】
メラミン樹脂Ｘとしては、特に限定されず、例えば、メラミンとホルムアルデヒドを中性または弱アルカリ下において反応させて得られるものを用いることができる。
【００２５】
メラミンに対するホルムアルデヒドの反応モル比（（ホルムアルデヒドのモル量）／（メラミンのモル量）の値であり、以下、単に「反応モル比」ということがある。）は、特に限定されないが、１．０〜４．０、好ましくは１．０〜２．０、さらに好ましくは１．１〜１．８として、反応させて得られたものを好適に用いることができる。反応モル比が前記下限値未満であると、未反応成分が増加し保存性低下、コスト高となる場合がある。また、前記上限値を超えると、硬化後の樹脂柔軟性低下が著しくなる場合がある。なお、メラミン樹脂としては、１種類が単独で含まれるものを用いることもできるし、反応モル比や重量平均分子量等が異なる２種類以上のメラミン樹脂を混合して含むものを用いることもできる。
【００２６】
また、メラミン樹脂としては、住友化学（株）製のメラミン樹脂等、市販のものを用いることもできる。
【００２７】
メラミン樹脂の重量平均分子量は、特に限定されないが、２００〜５００であるのが好ましく、２５０〜３５０であるのがより好ましい。分子量が前記下限値よりも小さいと、未反応分が多くなり、保存性が低下する場合がある。また、前記上限値よりも大きいと、基材への含浸性が低下する場合がある。なお、前記重量平均分子量は、例えば、ＧＰＣ（ゲルパーミエーションクロマトグラフィー、標準物質：ポリスチレン換算）で測定することができる。
【００２８】
低屈折率材料Ｙとしては、メラミン樹脂よりも屈折率が低い材料であれば特に限定されず、例えば、含フッ素化合物、アクリル樹脂、アクリルウレタン樹脂、含ケイ素化合物、中空構造や多孔質表面を有する化合物等が挙げられる。
【００２９】
含フッ素化合物としては、例えば、ポリテトラフルオロエチレン、ポリクロロトリフルオロエチレン、ポリフッ化ビニリデン、 ポリフッ化ビニル、ペルフルオロアルコキシフッ素樹脂、四フッ化エチレン・六フッ化プロピレン共重合体、エチレン・四フッ化エチレン共重合体、エチレン・クロロトリフルオロエチレン共重合体、フルオロエチレン・ビニルエーテル共重合体、フッ素ウレタン樹脂等の含フッ素樹脂、フッ化マグネシウム（ＭｇＦ２）等が挙げられる。
【００３０】
また、含ケイ素化合物としては、例えば、シリコーン樹脂、シリカ（ＳｉＯ２）等が挙げられる。
【００３１】
また、中空構造や多孔質表面を有する化合物としては、中空シリカや多孔質シリカ等が挙げられる。
【００３２】
低屈折率材料の屈折率は、１．５０未満であるのが好ましく、１．２５以上１．４５以下であるのがより好ましい。これにより、化粧柄をより鮮明に表現することができる。また、指紋等の汚れが付着した場合であっても、指紋等の汚れをより効果的に目立たなくすることができる。
【００３３】
なお、第１の領域１１１および第２の領域１１２は、均一に分布しているのが好ましい。すなわち、メラミン化粧材１００の意匠面を目視で観察した際に、メラミン樹脂と低屈折率材料の混在が、外観ムラ（光沢ムラや、鮮明性のムラ）として見えないことが好ましい。これにより、化粧柄をより鮮明に表現することができる。また、指紋等の汚れが付着した場合であっても、指紋等の汚れをより効果的に目立たなくすることができる。また、耐久性をより優れたものとすることができる。
【００３４】
表面層基材は、第１層１１０側に意匠面が形成されたシート状の基材である。表面層基材の材質は特に限定されず、例えば、パルプ、リンター、合成繊維、ガラス繊維等を用いることができる。また、必要に応じて、酸化チタンなどの顔料を含有する酸化チタン含有化粧紙などを用いることができる。
【００３５】
表面層基材の坪量は、特に限定されないが、４０〜１５０ｇ／ｍ２であることが好ましい。坪量が前記下限値未満であると、樹脂含浸工程での切れ、しわの問題から、塗工処理が困難である。一方、坪量が前記上限値を超えると、表面層基材が担持する樹脂の含浸量にムラが生じ、メラミン化粧材１００の柔軟性を低下させると共に、生産性低下、コスト高の原因となる場合がある。
【００３６】
第１層１１０の厚さは、０．０１μｍ以上１００μｍ以下であるのが好ましく、０．１μｍ以上５０μｍ以下であるのがより好ましい。これにより、メラミン樹脂の特性を発揮させつつ、低屈折率材料の特性をより効果的に発揮させることができる。
【００３７】
＜２．基材層＞
基材層１２は、表面層１１を支持する層であり、表面層１１の意匠面とは反対の面側に、接合されている。
【００３８】
基材層１２としては、例えば、各種金属シート（金属箔、金属板を含む）、各種樹脂シート（樹脂板を含む）、各種布、各種紙、各種木板、石膏ボード等や、これらの複合体、積層体等が挙げられる。
【００３９】
各種金属シートの構成材料としては、例えば、アルミニウム、鉄、ニッケル、銅、マグネシウム、亜鉛等が挙げられ、これらのうち１種または２種以上を組み合わせて用いることができる。
【００４０】
また、金属シートとしては、金属材料以外の材料で構成されたシート状の基材に、上記金属材料をめっきしたもの等であってもよい。
【００４１】
各種樹脂の構成材料としては、フェノール樹脂、エポキシ樹脂、メラミン樹脂、ジアリルフタレート樹脂、尿素樹脂、不飽和ポリエステル樹脂、アルキド樹脂、ポリウレタン、熱硬化性ポリイミド等の熱硬化性樹脂、アクリル樹脂、ポリカーボネート、ポリエチレン、ポリプロピレン、ポリスチレン、ポリ酢酸ビニル、ポリオレフィン、ポリ塩化ビニル等の熱可塑性樹脂等が挙げられ、これらのうち１種または２種以上を組み合わせて用いることができる。
【００４２】
各種紙としては、クラフト紙、コットンリンター紙、リンターとクラフトパルプの混抄紙等を主成分とする紙基材等が挙げられる。また、これらの紙基材を単独で基材層１２として用いてもよいし、これらの紙基材に樹脂を含浸させた樹脂含浸紙や、酸化チタンなどの顔料を含有する酸化チタン含有紙等を基材層１２として用いてもよい。
【００４３】
各種布として、多数の繊維を集めて薄い板状に加工した織布、不織布等を用いることができる。
【００４４】
繊維としては、特に限定されず、例えば、アルミナ繊維、シリカ繊維、ガラス繊維等の無機繊維、セルロース繊維、ポリオレフィン繊維、ポリエステル繊維、アラミド繊維等の化学合成繊維等が挙げられる。
【００４５】
また、各種布としては、織布、不織布等に樹脂や顔料等を含有させたもの等であってもよい。
【００４６】
上述した中でも、基材層１２としては、特に、ガラス繊維で構成された布（ガラスクロス）またはガラスクロスを基材とするプリプレグからなる材料を用いるのが好ましい。これにより、メラミン化粧材１００に、耐熱性、不燃性、剛性、曲げ加工性などを付与することができる。
【００４７】
また、ガラスクロスを構成するガラスとしては、例えば、Ｅガラス、Ｃガラス、Ａガラス、Ｓガラス、Ｄガラス、ＮＥガラス、Ｔガラス、Ｈガラス等が挙げられる。これらの中でもＴガラスが好ましい。これにより、ガラスクロスの熱膨張係数を小さくすることができる。
【００４８】
ガラスクロスの重量は、特に限定するものではないが、建築基準法第２条第９号の不燃性適合要件である「燃焼後の亀裂・貫通があってはならない」を満たす必要がある場合は、坪量１００ｇ／ｍ２以上とする事が好ましい。また、重量の上限は特に制約を必要としないが、材料コストと加工性の面から坪量２５０ｇ／ｍ２以下が好ましい。
【００４９】
プリプレグとしては、特に限定されず、例えば、熱可塑性樹脂、熱硬化性樹脂等を含有する樹脂組成物を上述のガラスクロスに含浸してなるものを用いることができる。
【００５０】
プリプレグ中に含まれる樹脂組成物の含有量としては、表面層１１との層間接着強度が、メラミン化粧材１００を形成するために十分であれば、特に限定されないが、樹脂組成物として熱可塑性樹脂を用いる場合は、プリプレグ中に固形分で１質量％以上、２０質量％以下含有することが好ましく、１質量％以上、１０質量％以下含有することがより好ましい。また、樹脂組成物として熱硬化性樹脂を用いる場合は、プリプレグ中に固形分で１質量％以上、２０質量％以下含有することが好ましく、２質量％以上、１０質量％以下含有することがより好ましい。これにより、表面層１１と基材層１２との層間接着強度を向上させることができる。
【００５１】
熱可塑性樹脂としては、特に限定されず、例えば、アクリル樹脂、ウレタン樹脂、エチレン酢酸ビニル樹脂、スチレンブタジエンゴム（ＳＢＲ）等が挙げられる。中でも、アクリル樹脂および／またはウレタン樹脂を用いるのが好ましい。
【００５２】
熱硬化性樹脂としては、特に限定されず、例えば、フェノール樹脂、エポキシ樹脂、オキセタン樹脂、（メタ）アクリレート樹脂、不飽和ポリエステル樹脂、ジアリルフタレート樹脂、ユリア樹脂、マレイミド樹脂などが挙げられる。中でも、不燃性、耐熱性、密着性の観点からフェノール樹脂が好ましい。これらの樹脂は、単独または混合して用いることができる。
【００５３】
プリプレグは、従来公知の方法により製造することができ、例えば、上述したガラスクロスと同様のガラスクロスに、樹脂組成物を溶媒に溶解させたワニスを含浸、乾燥させることにより得られる。
【００５４】
基材層１２の厚みは、１００μｍ以上とすることが好ましい。これにより、メラミン化粧材１００に充分な耐熱性、不燃性を付与することができる。また、厚みの上限については、特に限定されないが、厚みが大きいほどメラミン化粧材１００の厚みと重量が増大すると共に、コストも嵩むため、最終的な製品における設計上、許容される範囲で設定することが好ましく、３５０μｍ以下にすることがより好ましい。また、曲げ加工性を向上させる場合には、薄くする方が好ましく、２００μｍ以下にすることがより好ましい。
【００５５】
なお、表面層１１と基材層１２との間には、これらを接合する中間層を有していてもよい。中間層を構成する材料としては、特に限定されないが、熱可塑性エマルジョン樹脂の固形分を用いるのが好ましい。なお、本明細書中おいて、熱可塑性エマルジョン樹脂とは、熱可塑性樹脂を溶媒に分散してエマルジョン状態となったものである。また、熱可塑性エマルジョン樹脂の固形分とは、熱可塑性エマルジョン樹脂から溶媒を除いた成分を意味する。
【００５６】
熱可塑性エマルジョン樹脂の固形分は、エマルジョン樹脂粒子として存在する成分を含み、金属や各種素材との接着特性を有し、メラミン化粧材１００に柔軟性を付与する。その結果、メラミン化粧材１００の曲げ加工性を向上させることができる。
【００５７】
熱可塑性エマルジョン樹脂の固形分としては、特に限定されず、例えば、アクリル樹脂、ウレタン樹脂、酢酸ビニル系共重合体、ウレタンアクリル複合粒子、スチレンブタジエンゴム（ＳＢＲ）、ニトリルゴム（ＮＢＲ）等の熱可塑性樹脂のエマルジョン粒子が挙げられる。これらの中でもウレタンアクリル複合粒子が好ましい。本明細書中において、ウレタンアクリル複合粒子とは、単一粒子内にアクリル樹脂とウレタン樹脂との異相構造を有するものを意味する。なお、本明細書中において「異相構造」とは、１個の粒子内に異なる種類の樹脂からなる相が複数存在する構造を意味し、例えば、コアシェル構造、局在構造、海島構造等が挙げられる。
【００５８】
上述したようなメラミン化粧材１００は、常温（通常２０〜３０℃程度）での最小曲げ半径が１０ｍｍＲ以下の曲げ加工が可能であるが、特に限定はされない。最小曲げ半径Ｒとは、半径Ｒの湾曲部を有する型に沿わせて、一方方向に行う常温曲げ加工を繰り返し実施しても、割れ等の不具合を生じず、１００％の良品が得られる最小の型の半径Ｒを意味する。
【００５９】
また、メラミン化粧材１００は、全体の厚みが０．４ｍｍ以下であるのが好ましい。これにより、メラミン化粧材１００は、曲げ加工をより容易に行うことができるものとなる。
【００６０】
《メラミン化粧材の製造方法》
次に、上述したメラミン化粧材の製造方法について説明する。
図２は、本発明のメラミン化粧材の製造方法の一例を示した工程図である。
【００６１】
まず、図２（ａ）に示すように、表面層基材にメラミン樹脂を含浸させたメラミン樹脂層１２０Ｘを用意する。なお、メラミン樹脂層１２０Ｘの意匠面側とは反対の面には、熱可塑性エマルジョン樹脂の固形分を含浸させてもよい。
【００６２】
表面層基材にメラミン樹脂を含浸させる方法としては、特に限定されず、例えば、樹脂を溶媒に溶解した樹脂ワニスを、例えば、スプレー装置、シャワー装置、キスコーター、コンマコーター等の公知の装置を用いて塗工した後、８０〜１３０℃程度で加熱乾燥する方法等が挙げられる。
【００６３】
次に、図２（ｂ）に示すように、低屈折率材料を含む組成物をメラミン樹脂層１２０Ｘ上に付与し、低屈折率材料を含む低屈折率材料層１１０Ｙを形成し、表面層形成材料１１’を得る。
【００６４】
付与する方法としては、フローコート法、スピンコート法、印刷法、ラミネート法、スプレー法、バーコート法等を用いることができる。
【００６５】
次に、基材層を形成するための基材層形成材料１２’を用意し、上記表面層形成材料１１’のメラミン樹脂層１２０Ｘと基材層形成材料１２’が接するように重ね合わせる（図２（ｃ）参照）。
【００６６】
次に、表面層形成材料１１’と基材層形成材料１２’とを加熱しながら、各層の内側に向かって加圧する。これにより、低屈折率材料層１１０Ｙを構成する低屈折率材料層がメラミン樹脂層１２０Ｘ内に埋没するとともに、メラミン樹脂層１２０Ｘを構成するメラミン樹脂が表面に現れて、メラミン樹脂と低屈折率材料とで構成された第１層１１０と、メラミン樹脂を含み、かつ、低屈折率材料を含まない第２層１２０とが形成される。その結果、図１に示すようなメラミン化粧材１００が得られる。
【００６７】
表面層形成材料１１’と基材層形成材料１２’とを加熱加圧（熱圧着）する条件としては、特に限定されないが、加熱温度１３０〜１５０℃、圧力２〜８ＭＰａで行うのが好ましい。また、熱圧着する時間は、１０〜６０分間であるのが好ましい。
【００６８】
以上、本発明のメラミン化粧材の好適な実施形態について説明したが、本発明は、これに限定されるものではない。
【００６９】
例えば、本発明のメラミン化粧材は、図１に示したメラミン化粧材１００の形態に限定されず、例えば、基材層１２は無くてもよいし、第２層１２０が無くてもよい。
【実施例】
【００７０】
以下、本発明を実施例及び比較例に基づいて詳細に説明するが、本発明はこれに限定されるものではない。
【００７１】
１．メラミン化粧材の製造
（実施例１）
表面層基材として坪量８０ｇ／ｍ２の酸化チタン含有化粧紙（大日本印刷（株）製）を用い、前記酸化チタン含有化粧紙の意匠面とは反対側に、ウレタンアクリル複合粒子のエマルジョン（中央理化工業（株）製、商品名「ＳＵ−１００」、平均粒径：８４ｎｍ、分散媒：水）を固形分で４０ｇ／ｍ２となるように塗工し、続いて前記化粧紙の意匠面側に、メラミン樹脂ワニス（反応モル比１．４、樹脂固形分５０質量％）を５０ｇ／ｍ２となる様に塗工した後、１２０℃の熱風乾燥機にて９０秒乾燥し、樹脂比率が５３％、揮発分率３％のメラミン樹脂層を得た。
【００７２】
なお、前記メラミン樹脂ワニスは、反応釜に原料メラミンとホルマリンを所定配合比率で仕込み触媒添加後、沸点まで昇温して還流反応し、メラミン溶解が完了した事を確認した上で、反応終点に達したら脱水処理にて樹脂固形分を調整し冷却する方法により合成した。
【００７３】
一方、フッ素樹脂（ダイキン工業製、商品名「ゼッフルＧＫ−５７０」、硬化後の屈折率：１．５０未満）と硬化剤（旭化成ケミカルズ製、商品名「デュラネートＴＰＡ−１００」）を、ＮＣＯ／ＯＨモル比＝１．０となるように混合し、固形分８．０％になるように酢酸ブチルで希釈して低屈折率材料を含む組成物Ａを調製した。
【００７４】
前記メラミン樹脂層に、組成物Ａを、フローコート法でコートし、１００℃で１分間乾燥させ、メラミン樹脂層上に低屈折率材料層を形成した（乾燥後のコート量：５ｇ／ｍ２）。
【００７５】
得られたメラミン樹脂層と低屈折率材料層との積層体に、基材層形成材料として厚み０．２ｍｍのガラスクロス（南亜プラスチック社製、商品名「ＷＥＡ７６２８」）を重ね合わせ、１４０℃、２ＭＰａの条件で４０分間加熱加圧成形して、厚さ０．３ｍｍのメラミン化粧材を得た。なお、得られたメラミン化粧材の意匠面におけるメラミン樹脂で構成された第１の領域の占める割合は、４．５％であった。また、メラミン樹脂と低屈折率材料とを含む第１層の厚さは、５μｍであった。
【００７６】
（実施例２〜５）
メラミン化粧材の意匠面における第１の領域の占める割合が表１に示す値となるように、低屈折率材料を含む組成物Ａ中の低屈折率材料の含有量、低屈折率材料層の厚み、加熱加圧成形の条件等を変更した以外は、前記実施例１と同様にして厚さ０．３ｍｍのメラミン化粧材を得た。
【００７７】
（実施例６）
低屈折率材料層を以下のようにして形成した以外は、前記実施例３と同様にして厚さ０．３ｍｍのメラミン化粧材を得た。
【００７８】
アクリル樹脂（ＤＩＣ社製、商品名「アクリディックＡ−８０１−Ｐ」、硬化後の屈折率：１．５０）と硬化剤（旭化成ケミカルズ製、商品名「デュラネートＴＰＡ−１００」）を、ＮＣＯ／ＯＨモル比＝１．０となるように混合し、固形分１．５％になるように酢酸ブチルで希釈して低屈折率材料を含む組成物Ｂを調製した。
【００７９】
前記メラミン樹脂層に、組成物Ｂを、フローコート法でコートし、１００℃で１分間乾燥させ、メラミン樹脂層上に低屈折率材料層を形成した（乾燥後のコート量：１ｇ／ｍ２）。
【００８０】
（実施例７）
低屈折率材料層を以下のようにして形成した以外は、前記実施例３と同様にして厚さ０．３ｍｍのメラミン化粧材を得た。
【００８１】
シリコーン樹脂（信越化学製、商品名「ＫＰ−８６」、硬化後の屈折率：１．５０未満）を、固形分１．５％になるようにイソプロピルアルコールで希釈して低屈折率材料を含む組成物Ｃを調製した。
【００８２】
前記メラミン樹脂層に、組成物Ｃを、フローコート法でコートし、常温にて１時間乾燥させ、メラミン樹脂層上に低屈折率材料層を形成した（乾燥後のコート量：１ｇ／ｍ２）。
【００８３】
（実施例８）
低屈折率材料層を以下のようにして形成した以外は、前記実施例３と同様にして厚さ０．３ｍｍのメラミン化粧材を得た。
【００８４】
メラミン樹脂ワニス：１５ｇに対し、シリカ（日産化学製、商品名「スノーテックス５０」、屈折率：１．５０未満）：８５ｇを加えて混合し、低屈折率材料を含む組成物Ｄを調製した。
【００８５】
前記メラミン樹脂層に、組成物Ｄを、スプレーコート法でコートし、１２０℃で１分間乾燥させ、メラミン樹脂層上に低屈折率材料層を形成した（乾燥後のコート量：１０ｇ／ｍ２）。
なお、第１層の厚さは、１０μｍであった。
【００８６】
（比較例１）
表面層基材として坪量８０ｇ／ｍ２の酸化チタン含有化粧紙（大日本印刷（株）製）を用い、前記酸化チタン含有化粧紙の意匠面とは反対側に、ウレタンアクリル複合粒子のエマルジョン（中央理化工業（株）製、商品名「ＳＵ−１００」、平均粒径：８４ｎｍ、分散媒：水）を固形分で４０ｇ／ｍ２となるように塗工し、続いて前記化粧紙の意匠面側に、メラミン樹脂ワニス（反応モル比１．４、樹脂固形分５０質量％）を５０ｇ／ｍ２となる様に塗工した後、１２０℃の熱風乾燥機にて９０秒乾燥し、樹脂比率が５３％、揮発分率３％のメラミン樹脂層を得た。
【００８７】
なお、前記メラミン樹脂ワニスは、反応釜に原料メラミンとホルマリンを所定配合比率で仕込み触媒添加後、沸点まで昇温して還流反応し、メラミン溶解が完了した事を確認した上で、反応終点に達したら脱水処理にて樹脂固形分を調整し冷却する方法により合成した。
【００８８】
得られたメラミン樹脂層に、基材層形成材料として厚み０．２ｍｍのガラスクロス（南亜プラスチック社製、商品名「ＷＥＡ７６２８」）を重ね合わせ、１４０℃、２ＭＰａの条件で４０分間加熱加圧成形して、厚さ０．３ｍｍのメラミン化粧材を得た。
【００８９】
（比較例２）
比較例１と同様にして得られたメラミン化粧材のメラミン樹脂で構成された層の上に、低屈折率材料層を以下のようにして形成した。
【００９０】
フッ素樹脂（ダイキン工業製、商品名「ゼッフルＧＫ−５７０」、硬化後の屈折率：１．５０未満）と硬化剤（旭化成ケミカルズ製、商品名「デュラネートＴＰＡ−１００」）を、ＮＣＯ／ＯＨモル比＝１．０となるように混合し、固形分４．０％になるように酢酸ブチルで希釈して低屈折率材料を含む組成物Ｄを調製した。
【００９１】
比較例１のメラミン化粧材の上に、組成物Ｄを、フローコート法でコートし、１００℃で１分間乾燥させ、常温で７日間養生させて、メラミン樹脂層上に低屈折率材料層を形成した（乾燥後のコート量：２ｇ／ｍ２）。
【００９２】
なお、得られたメラミン化粧材の意匠面におけるメラミン樹脂で構成された第１の領域の占める割合は、０％であった。また、得られたメラミン化粧材の表面の低屈折率材料層の厚みは、２μｍであった。
【００９３】
（比較例３）
メラミン化粧材の表面の低屈折率材料層の厚みが表１に示す値となるように、組成物Ｄの塗工量を変更した以外は、前記比較例２と同様にして厚さ０．３ｍｍのメラミン化粧材を得た。なお、得られたメラミン化粧材の意匠面におけるメラミン樹脂で構成された第１の領域の占める割合は、０％であった。また、得られたメラミン化粧材の表面の低屈折率材料層の厚みは、１０μｍであった。
【００９４】
各実施例および各比較例の低屈折率材料の種類等、第１の領域の占める割合、第１層の厚み等を表１に示した。
【００９５】
【表１】
2018158587.tif 000003
【００９６】
２．試験方法
（１）化粧柄鮮明性
各実施例および各比較例のメラミン化粧材の意匠面を色々な角度から目視で観察し、以下の基準で評価を実施した。
【００９７】
◎： 比較例１よりも、明らかに化粧柄が鮮明に見える
○： 比較例１よりも、化粧柄が鮮明に見える
×： 化粧柄が鮮明に見えない（比較例１と同等以下）
【００９８】
（２）耐指紋性
各実施例および各比較例のメラミン化粧材の意匠面に、指紋を付着させ、目視で観察し、以下の基準で評価を実施した。
【００９９】
◎： 比較例１よりも、明らかに指紋が目立たない
○： 比較例１よりも、指紋が目立たない
×： 指紋が目立つ（比較例１と同等以下）
【０１００】
（３）外観（白化・濁り）
各実施例および各比較例のメラミン化粧材の意匠面を色々な角度から目視で観察し、以下の基準で評価を実施した。
【０１０１】
◎： 白化・濁りは見られない
○： わずかに白化・濁りは見られるが、実用上問題ない
×： 白化・濁りが見られる
【０１０２】
（４）密着性
各実施例および各比較例のメラミン化粧材の意匠面に、セロハンテープ（ニチバン社製、商品名「セロテープ（産業用、「セロテープ」は登録商標）  Ｎｏ．４０５  １８ｍｍ×３５ｍ」）を貼り付け、貼り付けた箇所をしっかりと指で擦り付ける（テープを通して見られる色が均一に変化していることを確認する）。貼り付け後、５分以内に、６０度の方向へ勢いよく引き剥がし、以下の基準で評価を実施。
【０１０３】
○： 剥離なし
×： 剥離あり
【０１０４】
（５）常温曲げ性（内曲げ、外曲げ）
各実施例および各比較例のメラミン化粧材を規定Ｒの冶具にあてて曲げ、以下の基準で評価を実施した。
【０１０５】
内曲げ
○： ４ｍｍＲで曲げて、クラック等の欠点がない
×： ４ｍｍＲで曲げて、クラック等の欠点がある
外曲げ
○： １０ｍｍＲで曲げて、クラック等の欠点がない
×： １０ｍｍＲで曲げて、クラック等の欠点がある
【０１０６】
（６）表面硬度（鉛筆硬度）試験
各実施例および各比較例のメラミン化粧材をＪＩＳ  Ｋ５６００に準拠した鉛筆硬度試験により評価を行った。
【０１０７】
○： 硬度が５Ｈ以上
×： 硬度が４Ｈ以下
【０１０８】
（７）耐熱性
ＪＩＳ  Ｋ６９０２の耐熱性試験に準拠した方法で処理を行い、試験後に、膨れ、剥離、クラック等異常の有無を確認した。
【０１０９】
○： 無し
×： 有り
【０１１０】
（８）耐熱水性
ＪＩＳ  Ｋ６９０２の耐熱水性試験に準拠した方法で処理を行い、試験後に、膨れ、白化の有無を確認した。
【０１１１】
○： 無し
×： 有り
【０１１２】
（９）耐汚染性試験
ＪＩＳ  Ｋ６９０２の耐汚染性試験に準拠した方法で処理を行い、試験後に、表面の汚染材料残りの有無を確認した。
【０１１３】
○： 無し
×： 有り
【０１１４】
（１０）耐光性試験
ＪＩＳ  Ｋ６９０２の耐光性試験に準拠した方法で測定される色差△Ｅおよび等級を確認し、以下の基準で評価を実施した。
【０１１５】
△Ｅ
○： １６８時間放置後△Ｅが３．０以下
×： １６８時間放置後△Ｅが３．０よりも大きい
等級
○： １６８時間放置後等級が３以上
×： １６８時間放置後等級が２以下
【０１１６】
（１１）耐摩耗性試験
ＪＩＳ  Ｋ６９０２の耐摩耗性試験に準拠した方法で測定される摩耗量および摩耗値を確認し、以下の基準で評価を実施した。
【０１１７】
摩耗量
○： ０．１ｇ／１００以下
×： ０．１ｇ／１００よりも大きい
摩耗値
○：垂直面：１５０以上、水平面：３００以上
×：垂直面：１５０より小さい、水平面：３００よりも小さい
【０１１８】
（１２）耐クラック性試験
ＪＩＳ  Ｋ６９０２の耐クラック性試験に準拠した方法で処理を行い、試験後に、クラックの有無・程度を確認し、以下の基準で評価を実施した。
【０１１９】
○： 等級３以上
×： 等級２以下
【０１２０】
（１３）耐煮沸性試験
ＪＩＳ  Ｋ６９０２の耐煮沸性試験に準拠した方法で測定される重量増加率、試験後外観を、以下の基準で評価を実施した。
【０１２１】
重量増加率
○： １６％以下
×： １６％よりも大きい
試験後外観
○： 膨れ、剥離のないこと
×： 膨れ、剥離がある
【０１２２】
（１４）寸法安定性試験
ＪＩＳ  Ｋ６９０２の寸法安定性試験に準拠した方法で測定されるタテ総変化率、ヨコ総変化率を、以下の基準で評価を実施した。
【０１２３】
タテ総変化率
○： １．１％以下
×： １．１％よりも大きい
ヨコ総変化率
○： １．４％以下
×： １．４％よりも大きい
【０１２４】
（１５）発熱性（不燃性）試験
日本建築総合試験場の業務標準「防耐火性能試験・評価業務方法書」４．１０不燃性能試験・評価方法における、（２）ｉｉ）４．１０．２の発熱性試験・評価方法により実施した。
【０１２５】
上記業務標準「防耐火性能試験・評価業務方法書」の上記項目には、建築基準法第２条第９号（不燃材料）の規定に基づく認定に係わる性能評価方法について記載されている。
評価は以下の基準に基づいて行った。
【０１２６】
総発熱量
○： ８ＭＪ／ｍ２以下
×： ８ＭＪ／ｍ２よりも大きい
最高発熱速度
○： 最高発熱速度が１０秒以上連続して２００ＫＷ／ｍ２を超えないこと
×： 上記範囲を満たさない
貫通穴・亀裂
○： 貫通穴や裏面に達する亀裂がない
×： 貫通穴や裏面に達する亀裂がある
これらの結果を表２に示した。
【０１２７】
【表２】
2018158587.tif 000004
【０１２８】
表２から解るように、本発明のメラミン化粧材は、化粧柄を鮮明に表示できるものであった。また、本発明のメラミン化粧材は、指紋等が目立ちにくいとともに、各種耐久性にも優れたものであった。これに対して、比較例１のメラミン化粧材は、化粧柄を鮮明に表示できず、指紋等が目立つものであった。また、比較例２、３のメラミン化粧材は、十分な耐久性を有するものではなかった。
【符号の説明】
【０１２９】
１００              メラミン化粧材
１１                表面層
１１’              表面層形成材料
１１０              第１層
１１０Ｙ            低屈折率材料層
１２０Ｘ            メラミン樹脂層
１１１              第１の領域
１１２              第２の領域
１２                基材層
１２’              基材層形成材料
１２０              第２層
Ｘ                  メラミン樹脂
Ｙ                  低屈折率材料
【図１】
2018158587.tif 000005
【図２】
2018158587.tif 000006